(57)【要約】      （修正有）【課題】夜光輝度、夜光時間および使用寿命を改善させた色付き夜光フィルムを提供する。【解決手段】色付き夜光フィルム２０は、夜光層３０と色彩層４０とを含み、夜光層は、複数のマイクロカプセル夜光微粒子３５とコーティング層３４とを有し、マイクロカプセル夜光微粒子ごとに、一つまたは複数の夜光微粒子３２を有し、コーティング層は一つまたは複数の夜光微粒子を覆い、コーティング層が無色透明であり、色彩層は、少なくとも１種の色彩を有し、夜光層が色彩層の一つの表面に設けられることを特徴とする。この構造によって、通常の光の下では、色彩層の色彩は色付き夜光フィルムの外観色として現れる。光がマイクロカプセル夜光微粒子のコーティング層を透過しやすいため、色付き夜光フィルムは、エネルギー蓄蔵効率、発光輝度、および発光時間に優れる。【選択図】図４
2020091479.tif 000002
【特許請求の範囲】
【請求項１】
色付き夜光フィルムであって、夜光層と色彩層とを含み、
前記夜光層は、複数のマイクロカプセル夜光微粒子とコーティング層とを有し、前記マイクロカプセル夜光微粒子ごとに、一つまたは複数の夜光微粒子を有し、前記コーティング層は前記一つまたは複数の夜光微粒子を覆い、前記コーティング層が無色透明であり、
前記色彩層は、少なくとも１種の色彩を有し、前記夜光層が前記色彩層の一つの表面に設けられる、ことを特徴とする色付き夜光フィルム。
【請求項２】
前記コーティング層の材料は、樹脂である、ことを特徴とする請求項１に記載の夜光フィルム。
【請求項３】
前記コーティング層は、塩化カリウムに耐性のある樹脂である、ことを特徴とする請求項１に記載の夜光フィルム。
【請求項４】
前記夜光層は、前記マイクロカプセル夜光微粒子と樹脂との混合体であり、前記混合体の樹脂が無色透明である、ことを特徴とする請求項１に記載の夜光フィルム。
【請求項５】
前記マイクロカプセル夜光微粒子が前記夜光層において均一に分布されている、ことを特徴とする請求項４に記載の夜光フィルム。
【請求項６】
前記夜光層は、塗布方式または印刷方式により形成される、ことを特徴とする請求項４に記載の夜光フィルム。
【請求項７】
前記色彩層のもう一つの表面に設けられる粘着層を更に含む、ことを特徴とする請求項１〜請求項６の何れか一つに記載の夜光フィルム。
【発明の詳細な説明】
【技術分野】
【０００１】
本発明は、夜光性部品に関し、より詳しくは、通常の光の下で色を有し、且つ、光吸収および発光効率に影響を与えない夜光フィルムに関する。
【先行技術】
【０００２】
現代人は、夜間に活動を頻繁に行っており、安全性の考慮によれば、発光する発光アイテムを衣類に配置するように、夜間に発光できるデザインが衣類に広く使用されている。このようなデザインでは、ｖ目視可能な光を放出するため、夜間活動の安全性を向上することができる。このような発光アイテムには、発光する発光粒子があるのは一般的である。
【０００３】
従来、夜光フィルムを衣服に粘着する場合、昼間（すなわち、通常の光の下）または十分な光がある場所で夜光フィルムが衣服の色効果を高める発光フィルムを開発した。このような夜光フィルムは、昼間（すなわち、通常の光の下）または十分な光がある場所で、黄色、緑、ピンクなどのさまざまな色を表すことができるので、色付き夜光フィルムが衣服に付着されると、日中、夜光フィルムの外観色（黄色、緑、ピンク）を増やすことができ、服の色に加えて、夜光フィルムの色も現われる。
【０００４】
夜光フィルムを異なる色にするために、従来の技術では、夜光微粒子を染色することは一般的である。例えば、夜光微粒子を染料で黄色、緑色、またはピンクなどの様々な色に染色することができる。これによって、色付き夜光フィルムは、昼間または十分な光がある場所で、特定の色を示し、夜間または暗い場所では、夜光フィルムの夜光微粒子は夜光を発光する。この場合、夜光微粒子自体は、染色された色彩ではなく、夜光微粒子の発光色と染料の色を混合したい色彩である。
【０００５】
図１に示すように、上記の染色方法は、夜光微粒子を緑、青またはピンクの染料などの有色の染料１２で覆う。染料１２の色により、昼間または光で十分である場合、人が夜光フィルムにおける染料の色を見える。
【０００６】
発光粒子の発光メカニズムは、太陽光または十分な光のある場所で光を吸収し、暗いまたは光源なしで光を放出することである。しかしながら、従来の染色方法では、夜光性粒子を異なる色に染色するは困難であり、特に、染料１２が夜光性粒子１０を覆うので、夜光性粒子１０の光吸収に影響を与え、且つ、夜光性粒子の発光効率が悪くなるに加え、染料１２が夜光性粒子の暗い環境での発光を妨げ、すなわち、夜光性粒子が発する光が染料によって遮断される。従って、既存の色付き発光フィルムは、発光輝度が低く、発光時間が短く、発光減衰が速く、発光効率が低いという問題がある。本発明者らは、従来の色付き発光フィルムの欠如を克服するために本発明を開発した。
【発明の概要】
【発明が解決しようとする課題】
【０００７】
本発明の目的は、夜光輝度、夜光時間および使用寿命を改善させた色付き夜光フィルムを提供することである。
【０００８】
本発明が提供する色付き夜光フィルムは、夜光層と色彩層と含み、
前記夜光層は、複数のマイクロカプセル夜光微粒子とコーティング層とを有し、前記マイクロカプセル夜光微粒子ごとに、一つまたは複数の夜光微粒子を有し、前記コーティング層は前記一つまたは複数の夜光微粒子を覆い、前記コーティング層が無色透明であり、前記色彩層は、少なくとも１種の色彩を有し、前記夜光層が前記色彩層の一つの表面に設けられる。
【０００９】
上記の構造によって、通常の光の下では、前記色彩層の色彩は、前記夜光フィルムの外観色として表れる。また、各マイクロカプセル夜光微粒子の前記コーティング層が無色透明であるため、夜光微粒子の光吸収のために、光源の光がコーティング層を透過することができる。さらに、夜光微粒子が発する光もコーティング層を透過して放出することができるため、前記夜光フィルムのエネルギー蓄蔵効率、発光輝度、および発光時間が向上することができる。
【００１０】
また、マイクロカプセル夜光微粒子では、夜光微粒子が外界から隔離しているため、夜光微粒子は容易に損傷を受けず、使用寿命を保つことができる。
【図面の簡単な説明】
【００１１】
本発明の目的、特徴および達成される効果は、以下の好ましい実施形態の説明および図面から理解することができる。
【図１】従来の色付き夜光フィルムにおける夜光微粒子の断面図である。
【図２】本発明の好ましい実施形態における夜光フィルムの斜視図である。
【図３】図２の３―３線に沿った断面図である。
【図４】本発明の好ましい実施形態における夜光層の拡大図である。
【図５】マイクロカプセル夜光微粒子の構造を示す概略図である。
【図６】本発明の夜光フィルムを文字又は図形に切り取るまたは印刷される形態を示している。
【発明を実施するための形態】
【００１２】
図２および図３に示すように、本発明の好ましい実施形態が提供した色付き夜光フィルム２０はフィルム材であり、夜光層３０と色彩層４０と粘着層５０とを含み、前記夜光フィルムは、低光源または光源がないときに、夜光を発光することができる。
【００１３】
図４に示すように、前記夜光層３０は、夜光粒子と高分子樹脂の混合液とを混合してなり、前記夜光微粒子３２は、例えば、粉末状のようにサイズが小さい。本実施形態では、夜光微粒子３２は、希土類元素（ｒａｒｅ  ｅａｒｔｈ）と、アルカリ土類アルミネート（ａｌｋａｌｉｎｅ  ｅａｒｔｈ  ａｌｕｍｉｎａｔｅ）又はケイ酸塩（ｓｉｌｉｃａｔｅ）とを混合してなる完成品であり、且つサイズが５μｍ〜２００μｍである微小な粒子である。夜光微粒子は、光（夜光）を自発的に発光し、レモンイエロー、ライトイエロー、グリーン、グラスグリーン、イエローグリーン、ブルーグリーン、スカイブルー、パープルなどの色の光を発光することができる。図４および図５に示すように、夜光微粒子３２の表面は、マイクロカプセル構造（すなわち、微小なコーティング層が微小な夜光微粒子を覆うこと）を形成するように、透明な樹脂によって覆わられ、前記透明な樹脂は、コーティング層３４が各夜光微粒子３２を覆うことによって、夜光微粒子３２を外界から完全に遮断して外界と接触しないようにし、夜光微粒子３２と水または他の物質とが化学反応を行うことを回避し、例えば、夜光微粒子３２と水とが接触して強アルカリ性（夜光微粒子が強アルカリ性（ｐＨが１１に達する）になると、皮膚を傷つけ、発光粒子は水との長期接触により発光効果を失う場合がる）になる。夜光微粒子３２がコーティング層３４で覆われることによって、マイクロカプセル夜光微粒子３５を形成することができる。なお、夜光微粒子が微小であるため、製造中に複数の夜光微粒子３２が一つのコーティング層３４で覆われる可能性がある。したがって、マイクロカプセル夜光微粒子３５ごとに一つまたは複数の夜光微粒子３２が含まれることがある。本発明では、当該コーティング層３４を形成する透明な樹脂は、塩化カリウムに耐性のある樹脂からなり、夜光微粒子と水とが接触して強アルカリを形成することを回避できる。当該透明な樹脂が無色であるため、当該コーティング層３４が無色透明である。
【００１４】
適量のマイクロカプセル夜光微粒子３５（すなわち、コーティング層３４に覆われた夜光微粒子３２）と樹脂３６とを混合して混合体（例えば、混合液）を形成する。当該夜光微粒子３５を当該混合液に均一に分散させた後、当該混合液を塗布して当該夜光層３０を形成するすることによって、マイクロカプセル夜光微粒子が夜光層において均一に分散されることができる。本好ましい実施形態における混合液に使用される樹脂３６は、ポリウレタン（ＰＵ，Ｐｏｌｙｕｒｅｔｈａｎｅ）樹脂であり、且つ無色透明である。
【００１５】
当該色彩層４０は、少なくとも１種の色彩を有し、無色ではない。実際の需要に応じて、青、赤、ピンク、緑、黄色などの異なる色彩、または２つ以上の色彩を有することができる。、当該色彩層が高分子材料であることは好ましい。当該夜光層３０は、塗布方式または印刷方式により当該色彩層４０の一つの表面に形成される。
【００１６】
当該粘着層５０は、粘着性を有し、且つ当該色彩層４０の他の面に設けられる。
【００１７】
好ましい実施形態における夜光フィルム２０の構造は、図３に示している。図６に示すように、当該夜光層３０が塗布方式により形成され、形成された夜光フィルム２０は、文字及び／又は図形に切り取ることができる。また、前記夜光層３０は、印刷（例えば、スクリーン印刷）方式により、文字及び／又は図形を形成することができる。なお、図６に示す文字および図形は例として示しているが、本発明を限定するものではない。
【００１８】
使用中、当該夜光フィルム２０は、当該粘着層５０によって当該部品（例えば、服）に粘着され、且つ、当該夜光層３０は外側を向く。夜光層３０が太陽光または他の光源によって照らされると、当該夜光微粒子３２が光を吸収して光エネルギーを蓄えることができ、当該夜光フィルム２０が暗い場所にあると、夜光微粒子３２が夜光を発光することができる。
【００１９】
昼間または通常の光の下では、人が見える夜光フィルム２０は、当該色彩層４０によって表れる色彩である。例えば、当該色彩層４０がピンク色である場合、当該夜光フィルム２０がピンク色であり、当該色彩層４０がライトグリーンである場合、当該夜光フィルム２０がライトグリーンを表す。
【００２０】
深夜、光がない、または暗いところでは、当該夜光フィルム２０の夜光層３０における夜光微粒子３２は夜光を発光し、当該夜光は、夜光微粒子自体の光の色を示す。例えば、当該夜光層３０がライトイエロー夜光の夜光微粒子で作成される場合、マイクロカプセル夜光微粒子３５は、ライトイエローの夜光を発光し、緑色の夜光微粒子である場合、当該夜光層３０は、緑色の夜光を発光する。当該色彩層４０は発光しないため、夜光層３０の夜光は、色彩層４０の影響を受けない。
【００２１】
当該夜光フィルム２０が部品に粘着される場合、昼間または正常の光の下では、当該夜光フィルムの外観色によって、部品の色を豊かにすることができる。一方、夜または暗い場所では、当該夜光フィルムの夜光層３０が夜光を発光することができる。
【００２２】
本発明の夜光微粒子３２は、透明なコーティング層３４で覆われている。コーティング層３４の光遮断率が低く、光がコーティング層３４を透過する効率および透過量が向上し、夜光微粒子３２が光源を効果的に吸収し、光エネルギーを貯蔵することができる。同様に、夜光微粒子３２が発する光がコーティング層３４を透過する透過率が高く、効率よく発光し、高い発光輝度を得られる。従って、マイクロカプセル夜光微粒子３５では、極めて高い透過率および発光率を有する。
【００２３】
本発明者の実験結果によると、本発明の夜光フィルム２０は、使用１時間後に、４９  ｍｃｄ（ｃｄ：蝋燭）の夜光輝度（または光強度）を依然有し、当該夜光フィルム２０の目視可能な発光は、少なくとも４〜５時間を有し、通常は１２時間以上発光し続けることができる。本発明の輝度および発光時間は、従来の夜光性部品よりも優れており、且つ夜光微粒子３２がコーティング層３４で覆われており、外界と反応しないため、夜光層３０は従来品よりも使用寿命が長い。
【００２４】
夜光微粒子３２は、コーティング層３４で覆われているため、露出されておらず、水と結合して強アルカリ性物質を形成することを防止することができる。したがって、本発明の夜光フィルムが布地に付着される場合、布地に付着されることに必要なｐＨ４．５〜８．５の範囲内との条件を満たすことができ、布地に必要なｐＨ値に関する懸念がない。
【００２５】
本発明では、色彩層４０での色彩を、昼間または通常の光における夜光フィルム２０の外観色として使用するに加えて、無色透明のコーティング層３４で夜光微粒子３２を覆うことによって、光源の光がコーティング層を透過して夜光微粒子３２に吸収され、夜光微粒子が発射する光もコーティング層を透過して発光することができるため、本発明の夜光フィルム２０のエネルギー蓄積効率（すなわち、蓄光効率または光吸収効率）、発光輝度、および発光時間を効果的に改善することができる。本発明のマイクロカプセル夜光微粒子３５は、夜光微粒子３２が外部から隔離されているので、夜光微粒子は容易に損傷を受けず、使用寿命を保つことができる。
【００２６】
以上、開示された実施形態は、本発明の技術的手段を単に例示するものであり、本発明を限定するものではない。なお、本発明の実施形態を任意に修正することができ、いずれも本発明特許請求の範囲に含まれている。また、本発明により提供される夜光性フィルムは、当該技術分野において突出的な構造特徴および顕著的な進歩を有するため、特許法による権利を付与することができると見込まれる。
【符号の説明】
【００２７】
２０      夜光フィルム
３０      夜光層
３２      夜光微粒子
３４      コーティング層
３５      マイクロカプセル夜光微粒子
３６      樹脂
４０      色彩層
５０      粘着層
【図１】
2020091479.tif 000003
【図２】
2020091479.tif 000004
【図３】
2020091479.tif 000005
【図４】
2020091479.tif 000006
【図５】
2020091479.tif 000007
【図６】
2020091479.tif 000008
【外国語明細書】
2020091479000001.pdf